(57)【要約】【課題】機械的な強度を維持しつつ、工具基体を構成する超硬合金の潤滑性を向上する。【解決手段】炭化タングステン（ＷＣ）とこのＷＣの粒子間を結合する結合金属とを有する超硬合金であって、ＷＣの粒子間を結合する結合金属中に六方晶窒化ホウ素（ｈ−ＢＮ）の結晶粒を分散形成し、低摩擦化能を付与した。この超硬合金は、ＷＣ粉末とこのＷＣの粒子間を結合する金属粉末を混合した混合粉末中に、Ｂ２Ｏ３，Ｈ３ＢＯ３，ｈ−ＢＮ，ＷＢ及びＴｉＢ２からなる群から選ばれる１種をＢ供給源として分散混合した材料から作製される。Ｂ供給源を分散混合した超硬合金粉末は、圧縮成形される。この圧縮成形された成形体は、窒素加圧雰囲気中で窒化処理することにより、ＷＣの粒子間を結合する結合金属中に、六方晶窒化ホウ素（ｈ−ＢＮ）の結晶粒を分散形成した超硬合金とされる。【選択図】図１
2014037612.tif 000002
【特許請求の範囲】
【請求項１】
炭化タングステンの粒子間を結合金属により焼結結合した超硬合金において、
上記炭化タングステンの粒子間を結合する結合金属中に、六方晶窒化ホウ素（ｈ−ＢＮ）を分散形成して低摩擦化能が付与されたことを特徴とする超硬合金。
【請求項２】
前記炭化タングステンの粒子の少なくとも一部は、炭化タングステン核と炭窒化タングステン周辺組織の二重構造とされていることを特徴とする請求項１記載の超硬合金。
【請求項３】
前記炭化タングステンの粒子間を結合する結合金属中に形成された六方晶窒化ホウ素（ｈ−ＢＮ）は、ホウ素（Ｂ）換算で１０〜１５００ｐｐｍの範囲にあることを特徴とする請求項１記載の超硬合金。
【請求項４】
前記炭化タングステンの粒子間を結合する結合金属中に形成された六方晶窒化ホウ素（ｈ−ＢＮ）は、ホウ素（Ｂ）換算で１０〜１０００ｐｐｍの範囲にあることを特徴とする請求項１記載の超硬合金。
【請求項５】
前記炭化タングステンの粒子間を結合する結合金属中に形成された六方晶窒化ホウ素（ｈ−ＢＮ）は、ホウ素（Ｂ）換算で１０〜５００ｐｐｍの範囲にあることを特徴とする請求項１記載の超硬合金。
【請求項６】
工具基体を請求項１〜５のいずれか１に記載した超硬合金により形成したことを特徴とする超硬工具。
【請求項７】
炭化タングステン粉末と上記炭化タングステンの粒子間を結合する結合金属粉末を混合した混合粉末中にホウ素（Ｂ）供給源を分散混合した超硬合金粉末を作製し、
次いで、上記超硬合金粉末を圧縮成形して圧粉体を形成し、
その後、上記圧粉体を窒素加圧雰囲気中で窒化処理し、上記炭化タングステンの粒子間を結合する結合金属中に、六方晶窒化ホウ素（ｈ−ＢＮ）の結晶粒を分散形成することを特徴とする低摩擦化能が付与された超硬合金の製造方法。
【請求項８】
前記圧粉体は、真空中で加熱焼結された後、前記窒化処理が行われ、前記結合金属中に六方晶窒化ホウ素（ｈ−ＢＮ）の結晶粒を分散形成することを特徴とする請求項７記載の超硬合金の製造方法。
【請求項９】
前記圧粉体を窒化処理する工程は、前記圧粉体を加熱焼結する工程中で行われることを特徴とする請求項８記載の超硬合金の製造方法。
【請求項１０】
前記Ｂ供給源は、Ｂ２Ｏ３，Ｈ３ＢＯ３，ｈ−ＢＮ，ＷＢ及びＴｉＢ２からなる群から選ばれた１種であることを特徴とする請求項７記載の超硬合金の製造方法。
【請求項１１】
炭化タングステン粉末と上記炭化タングステンの粒子間を結合する結合金属粉末を混合した超硬合金粉末を作製し、
次いで、上記超硬合金粉末を圧縮成形して圧粉体を形成し、
その後、溶媒にＢ供給源を溶解したＢ供給源溶液を上記圧粉体の表面から供給し、上記圧粉体内部に上記Ｂ供給源を分散供給し、
次いで、上記圧粉体を窒素加圧雰囲気中で窒化処理し、上記炭化タングステンの粒子間を結合する結合金属中に、六方晶窒化ホウ素（ｈ−ＢＮ）の結晶粒を分散形成することを特徴とする低摩擦化能が付与された超硬合金の製造方法。
【請求項１２】
前記Ｂ供給源溶液は、Ｂ供給源をホウ素換算で０．０２重量％以上４重量％以下の割合で溶液に溶解させたこと特徴とする請求項１１記載の超硬合金の製造方法。
【請求項１３】
前記Ｂ供給源は、溶媒に溶解可能なＢ２Ｏ３又はＨ３ＢＯ３を用いることを特徴とする請求項１１又は１２記載の超硬合金の製造方法。
【請求項１４】
前記圧粉体は、真空中で加熱焼結された後、前記窒化処理が行われ、前記結合金属中に六方晶窒化ホウ素（ｈ−ＢＮ）の結晶粒を分散形成することを特徴とする請求項１１記載の超硬合金の製造方法。
【請求項１５】
前記圧粉体を窒化処理する工程は、前記圧粉体を加熱焼結する工程中で行われることを特徴とする請求項１４記載の超硬合金の製造方法。
【発明の詳細な説明】
【技術分野】
【０００１】
本発明は、低摩擦化能が付与された超硬合金及びその製造方法、並びに、切削工具や金型を含む超硬工具に関する。
【背景技術】
【０００２】
切削加工時の衝撃的負荷に対し高い耐衝撃性（抗折力）を維持しつつ、潤滑性が付与され、長期の使用に亘って優れた仕上げ面精度を維持し、しかも、安定した切削性能を発揮する超硬工具が鋭意研究されて提案されている。この種の超硬工具として、炭化タングステン基超硬合金、炭窒化チタン基サーメット、あるいは立方晶窒化ほう素基超高圧焼結材料からなる工具基体の表面に、チタンの窒化物（以下、ＴｉＮで示す。）層、チタンの炭窒化物（以下、ＴｉＣＮで示す。）層、チタンとアルミニウムの複合窒化物（以下、ＴｉＡｌＮで示す。）層などの硬質被覆層を蒸着形成したものが提案されている。
【０００３】
この種の超硬工具は、例えば各種の鋼や鋳鉄などの切削加工に用いられている。さらに、被覆工具と被削材間の潤滑性を高め切削抵抗を低減するために、硬質被覆層のさらにその表面に潤滑層若しくは潤滑膜を形成した被覆工具も知られている。
【０００４】
例えば、工具基体の最上層に潤滑膜を形成して潤滑性を向上した切削用の超硬工具として特許文献1に記載されたものがある。特許文献１の超硬工具は、工具基体表面に形成した硬質皮膜層のさらにその表面に、スパッタリング法を用いてＭｏＳ２あるいはＭｏＳ２の混合物皮膜を被服形成することにより潤滑性の向上を図っている。
【０００５】
また、この種の超硬工具の他の例としてとして特許文献２に記載されたものがある。特許文献２に記載される超硬工具は、工具基体の表面に形成したＴｉＮ層、ＴｉＣＮ層、ＴｉＡｌＮ層のさらにその表面に、イオンプレーティング法によりＭＯＹ（但し、ＭはＳｉ，Ｚｒ，Ｎｉ，Ｆｅ，Ｃｏ，Ｃｒのいずれか１であり、０．２≦Ｙ＜２とする。）等からなる潤滑膜を形成することにより潤滑性の向上を図っている。
【０００６】
さらに、工具基体の表面に形成されたＴｉＮ層、ＴｉＣＮ層、ＴｉＡｌ層からなる硬質被覆層のさらにその表面に非晶質窒化珪素膜からなる潤滑膜を形成した切削用の超硬工具にあっては、切刃に対して衝撃的・断続的負荷が作用する湿式断続切削加工に適用したときに、チッピングや欠損等の異常損傷を抑制でき、長期の使用に亘って、すぐれた仕上げ面精度を維持し安定した切削特性を発揮することが知られている（特許文献３。）これは、非晶質窒化珪素膜が、優れた潤滑性を備えることによる。
【０００７】
さらにまた、工具基体を炭化タングステン（ＷＣ）基超硬合金焼結材料により形成した超硬工具において、上記工具基体の表面に立方晶窒化ホウ素（以下、ｃ−ＢＮとい。）、六方晶窒化ホウ素（以下、ｈ−ＢＮという。）及びアモルファス窒化ホウ素（以下、ａ−ＢＮという。）の混合相からなる複合硬質相の膜を形成し、優れた耐チッピング性、耐摩耗性を発揮させたものが提案されている（特許文献４）。
【先行技術文献】
【特許文献】
【０００８】
【特許文献１】特表平１１−５０９５８０号公報
【特許文献２】特開２０００−２３３３２４号公報
【特許文献３】特開２０１１−５１０３３号公報
【特許文献４】特開２０１１−１９４５１２号公報
【発明の概要】
【発明が解決しようとする課題】
【０００９】
各種の鋼や鋳鉄などの被切削材料に切削加工を行う分野では、切削加工工程の自動化の伸展が著しいばかりか、切削加工に対する省力化とともに省エネルギー化が進められ、さらには、切削加工の一層の低コスト化が要求されている。このような技術課題の実現とともに低コスト化を実現するための切削加工条件に加え、一層の高速条件下での切削加工が要求されている。
【００１０】
また、金属材料等の加工材料を一定の形に成形するために用いられる金型においても、成形加工面の潤滑性が要求されている。しかし、内周面で加工材料の成形を行う金型にあっては、その構造から切削加工用の工具のように、工具基体の表面に潤滑性に優れた膜を形成することが極めて困難である。
【００１１】
そこで、本発明は、被切削材料の切削加工の一層の高速化を図り、超硬合金を用いた金型の潤滑性の向上を実現するため、低摩擦特性に優れた超硬合金及びその製造方法、さらに、この超硬合金を基体に用いた切削用の工具、さらには金型を含む超硬工具を提供することを目的に提案されたものである。
【００１２】
本発明者等は、切削用の工具、さらには金型を含む超硬工具の低摩擦特性の改善に、個体潤滑剤として知られているｈ−ＢＮに着目した。
【００１３】
このｈ−ＢＮが基体表面の潤滑層を形成するために用いられた例として、ｃ−ＢＮの被覆層を形成するときの複合材として使用された例はあるが、ＴｉＮ等のように工具基体表面に単独で成膜されて潤滑層を形成するように用いられた例はない。すなわち、ｈ−ＢＮは、単独で工具基体の表面に成膜され、超硬工具の被覆層を形成したときに、この工具の機械性能を低減させるだけであって、ＴｉN等のように超硬工具の潤滑剤として機能することができなかったためである。
【００１４】
そこで、本発明は、上述のような工具基体の表面に潤滑層を形成する構成を採用することなく、潤滑性に優れ、しかも高い機械的な強度を有する超硬合金及びその製造方法を提供し、さらには、この超硬合金を工具基体に用いた切削用の工具、さらには金型を含む超硬工具を提供することを目的に提案されるものである。
【課題を解決するための手段】
【００１５】
本発明者等は、潤滑性の向上を図り、機械的な強度の向上を実現することにより、研削物の被加工物の研削などに用いるときに生ずる異常損傷の発生を抑え、長期の使用に亘って、優れた仕上げ面精度を維持し、安定した加工特性を発揮する切削用の工具、さらには金型を含む超硬工具を開発すべく鋭意研究を行った結果、優れた低摩擦化能を実現した本発明の開発に成功したものである。
【００１６】
本発明は、上述したような特性を実現した超硬合金及びこの超硬合金を用いた超硬工具であって、工具基体を構成する超硬合金の潤滑性を向上することにより、被加工材に切削等の加工を施すときに生ずる異常損傷の発生を抑え、長期の使用に亘って、優れた仕上げ面精度を維持し、安定した加工特性を実現したものである。
【００１７】
まず、本発明は、炭化タングステンの粒子間を結合金属により焼結結合した炭化タングステン基超硬合金であって、上記炭化タングステンの粒子間を結合する結合金属中に、六方晶窒化ホウ素（ｈ−ＢＮ）を分散形成して低摩擦化能を付与した超硬合金である。さらに、前記炭化タングステン粒子の少なくとも一部は、炭化タングステン核と炭窒化タングステン周辺組織の二重構造とされている。
【００１８】
本発明に係る超硬合金において、炭化タングステン粒子の少なくとも一部が、炭化タングステン核と炭窒化タングステン周辺組織の二重構造を形成している。
【００１９】
そして、本発明に係る超硬合金において、ＷＣの粒子間を結合する結合金属中に形成されたｈ−ＢＮは、ホウ素（Ｂ）換算で１０〜１５００ｐｐｍの範囲にあることが望ましい。さらに、ＷＣの粒子間を結合する結合金属中に形成されたｈ−ＢＮは、ホウ素（Ｂ）換算で１０〜１０００ｐｐｍの範囲にあることが望ましく、さらに望ましくは、ホウ素（Ｂ）換算で１０〜５００ｐｐｍの範囲にあることが望ましい。
ところで、ＷＣの粒子間を結合する結合金属中に析出されるｈ−ＢＮの結晶粒は、１μｍ以下であることが望ましい。
【００２０】
さらにまた本発明は、上述したいずれかの超硬合金を工具基体に用いた切削用の工具、さらには金型を含む超硬工具である。
【００２１】
また、本発明は、低摩擦化能が付与された超硬合金の製造方法であって、炭化タングステン粉末と炭化タングステンの粒子間を結合する結合金属粉末を混合した混合粉末中にホウ素（Ｂ）供給源を分散混合した超硬合金粉末を作製し、次いで、上記超硬合金粉末を圧縮成形して圧粉体を形成し、その後、上記圧粉体を窒素加圧雰囲気中で窒化処理し、炭化タングステンの粒子間を結合する結合金属中に、六方晶窒化ホウ素（ｈ−ＢＮ）の結晶粒を分散形成する。
【００２２】
ここで、圧粉体が真空中で加熱焼結され、その後窒化処理されることにより、結合金属中にｈ−ＢＮの結晶粒が分散形成される。ｈ−ＢＮの結晶粒は、１μｍ以下の粒子として結晶金属中に分散形成されることが望ましい。なお、圧粉体を窒化処理する工程は、圧粉体を加熱焼結する工程中で行うようにしてもよい。
【００２３】
結合金属中に六方晶窒化ホウ素（ｈ−ＢＮ）の結晶粒を形成するために用いられるＢ供給源は、Ｂ２Ｏ３，Ｈ３ＢＯ３，ｈ−ＢＮ，ＷＢ及びＴｉＢ２からなる群から選ばれる１種を用いることができる。
【００２４】
また、本発明に係る低摩擦化能が付与された超硬合金の他の製造方法は、炭化タングステン粉末と炭化タングステンの粒子間を結合する結合金属粉末を混合した超硬合金粉末を作製し、次いで、上記超硬合金粉末を圧縮成形して圧粉体を形成し、その後、溶媒にＢ供給源を溶解したＢ供給源溶液を上記圧粉体の表面から供給し、上記圧粉体内部に上記Ｂ供給源を分散供給し、次いで、上記圧粉体を窒素加圧雰囲気中で窒化処理し、上記炭化タングステンの粒子間を結合する結合金属中に、六方晶窒化ホウ素（ｈ−ＢＮ）の結晶粒を分散形成するようにしたものである。
【００２５】
ここで、圧粉体が真空中で加熱焼結され、その後窒化処理されることにより、結合金属中に六方晶窒化ホウ素（ｈ−ＢＮ）の結晶粒が分散形成される。なお、圧粉体を窒化処理する工程は、圧粉体を加熱焼結する工程中で行うようにしてもよい。
【００２６】
結合金属中に六方晶窒化ホウ素（ｈ−ＢＮ）の結晶粒を形成するために用いられるＢ供給源溶液は、Ｂ供給源をホウ素換算で０．０２重量％以上４重量％以下の割合で溶液に溶解させたものを用いることが望ましい。
【発明の効果】
【００２７】
本発明は、ＷＣ基超硬合金を構成するＷＣの粒子間を結合する結合金属中にｈ−ＢＮの結晶粒を分散形成したことにより、抗折力の低下を招くことがなく、超硬工具に加工にしたときに要求される抗折力を維持しつつ摩擦抵抗を低減させることができる。そして、この超硬合金を工具基体に用いた切削用の工具、さらには金型を含む超硬工具は、各種金属の切削や成形等の加工工程に用いたときに異常損傷が発生することを抑えることができ、さらに、長期の使用に亘って、優れた仕上げ面精度を維持して安定した加工特性を実現できる。
【００２８】
また、本発明による製造方法を採用して製造される超硬合金は、Ｂ供給源がその内部に分散された圧粉体を窒素加圧雰囲気中で窒化処理して形成されるので、ＷＣの粒子の一部若しくは全てがＷＣ核と炭窒化タングステン周辺組織の二重構造となり、低摩擦能がさらに改善される。
【００２９】
本発明に係る超硬合金を基体に用いた切削用の工具、さらには金型を含む超硬工具は、低摩擦特性に優れ、一定の抗折力を維持しているので、切削や成形の加工能率を向上し、長寿命化を実現できる。
【図面の簡単な説明】
【００３０】
【図１】本発明に係る超硬合金の結合金属中に六方晶窒化ホウ素（ｈ−ＢＮ）が形成されていることを示すＸ線吸収分光測定（ＸＡＮＥＳ）スペクトル解析図である。
【図２】本発明に係る超硬合金を用いて形成した超硬工具の端面を鏡面加工した後食刻を施した超硬工具を構成する超硬合金の組織を走査型電子顕微鏡により観察した写真である。
【図３】本発明に係る超硬金属を用いた超硬工具と従来の超硬工具の摩擦係数をボールオンプレート法を用いて測定した結果を示すグラフである。
【図４】本発明に係る超硬合金であって、ＷＣ粒子が二重構造となった超硬合金を用いた超硬工具と従来の超硬工具の摩擦係数をボールオンプレート法を用いて測定した結果を示すグラフである。
【発明を実施するための形態】
【００３１】
本発明に係る超硬合金は、炭化タングステン（ＷＣ）を主体とする超硬合金であって、ＷＣの粒子間を結合する結合金属中に六方晶窒化ホウ素（ｈ−ＢＮ）の結晶粒を分散形成し、低摩擦化能を付与したものである。
なお、本発明に係る超硬合金の結合金属としては、Ｃｏ，Ｎｉ，Ｃｏ−Ｎｉ合金，Ｆｅ−Ｎｉ合金及び２０重量％以下のＷ，Ｃｒ，Ｍｏ，Ｖを固溶したＣｏ−Ｗ合金，Ｎｉ−Ｃｒ合金，Ｃｏ−Ｃｒ−Ｖ合金，Ｃｏ−Ｎｉ−Ｃｒ合金，Ｃｏ−Ｎｉ−Ｗ−Ｃｒ合金又はＦｅ−Ｎｉ−Ｃｏ−Ｗ−Ｃｒ−Ｍｏ合金などを用いることができる。なお、超硬合金中の結合金属の含有量は、超硬合金の全体に対し３重量％未満では合金内部に空孔が残存し強度・靱性が低下し、３０重量％を超えると硬さや耐摩耗性が低下するため、３〜３０重量％の範囲にあることが適当である。
【００３２】
本実施の形態に係る超硬合金は、次のような工程で製造される。まず、超硬合金粉末を構成するＷＣ粉末とＷＣの粒子間を結合する金属粉末を混合した混合粉末中に、Ｂ２Ｏ３，Ｈ３ＢＯ３，ｈ−ＢＮ，ＷＢ及びＴｉＢ２からなる群から選ばれる１種をＢ供給源として分散混合する。次いで、Ｂ供給源が混合された超硬合金粉末材料にパラフィンワックスを添加して完成粉末とする。そして、このＢ供給源が混合された超硬合金完成粉末を圧縮成形し圧粉体とする。次いで、この圧粉体の脱脂を行う。その後、圧粉体を、真空中で加熱焼結し、さらにその後、窒素加圧雰囲気中で窒化処理する。
【００３３】
Ｂ供給源が混合された超硬合金粉末からなる圧粉体は、窒化処理されると、ＷＣの粒子間を結合する結合金属中に、六方晶窒化ホウ素（ｈ−ＢＮ）の結晶粒が分散形成する。
【００３４】
ここで、Ｂ供給源は、結合金属中に介在されるｈ−ＢＮ濃度との関係で決定されるのがよく、Ｂ換算で１０〜１５００ｐｐｍの範囲であるのが好ましく、望ましくは、Ｂ換算で１０〜１０００ｐｐｍの範囲であり、さらに好ましくは、１０〜５００ｐｐｍの範囲にあるのが好ましい
【００３５】
また、圧粉体を窒化処理する工程は、圧粉体を加熱焼結する工程中で行うようにしてもよい。
【００３６】
さらに、本発明に係る超硬合金は、次のような工程を経て製造するようにしてもよい。まず、ＷＣ粉末と結合金属粉末を混合し、さらに、この混合粉末にパラフィンワックスを添加して完成粉末とする。この超硬合金完成粉末を圧縮成形し圧粉体を形成し、次いで、この圧粉体の脱脂を行う。脱脂された圧粉体の表面に、溶媒にＢ供給源を溶解したＢ供給源溶液を塗布し、若しくは圧粉体の表面から含浸させて、圧粉体の内部に浸透させる。圧粉体に浸透したＢ供給源溶液は、圧粉体の内部に拡散し、圧粉体を形成している超硬合金粉末を構成している粒子表面に微細分散する。
Ｂ供給源溶液の溶媒として水又はアルコールを用いる場合には、Ｂ供給源として、水又はアルコールに溶解するＢ２Ｏ３，Ｈ３ＢＯ３が用いられる。
【００３７】
Ｂ供給源溶液が表面から供給された圧粉体は、上述した実施の形態の製造方法と同様に、真空中で加熱焼結され、その後、窒素加圧雰囲気中で窒化処理される。この窒化処理は、圧粉体を加熱焼結する工程中に行うようにしてもよい。
【００３８】
Ｂ供給源溶液が含浸された超硬合金粉末からなる圧粉体は、上述の実施の形態と同様に、窒化処理されることにより、ＷＣの粒子間を結合する結合金属中に、六方晶窒化ホウ素（ｈ−ＢＮ）の結晶粒が分散形成する。
【００３９】
ところで、圧粉体の表面から供給されるＢ供給源溶液は、Ｂ供給源を溶媒、例えば水又はアルコールに溶解したものである。したがって、Ｂ供給源溶液に用いられるＢ供給源は、溶媒、水又はアルコールに溶解可能であるものが用いられる。
【００４０】
ここで用いるＢ供給源溶液の濃度は、圧粉体を焼結して形成される超硬合金の結合金属中に介在させるｈ−ＢＮ濃度との関係で決定されるのがよく、Ｂ換算で０．０２重量％（２００ｐｐｍ）以上４重量％（４００００ｐｐｍ）未満の希薄溶液であるのが好ましい。
【００４１】
このＢ供給源溶液を平均空孔率４５％の圧粉体の表面から供給し、その後溶媒を蒸発させて乾燥すると、圧粉体の内部には、Ｂ換算で最大２０００ｐｐｍ、好ましくは１０〜１０００ｐｐｍの範囲でＢ供給源が残留する。
【００４２】
なお、Ｂ供給源溶液に溶解したＢ供給源を超硬合金粉末からなる圧粉体の内部に均一に介在させるため、圧粉体に窒化処理を施す前工程で溶媒を除去するとともに、ＷＣ粒子及び結合金属表面の酸化物を除去することが望ましい。この溶媒除去の工程は、１０００℃〜１２００℃の真空雰囲気中で行うことが望ましい。
【００４３】
上述したような製造工程を経て製造される本発明に係る超硬合金は、窒素加圧雰囲気中での窒化処理より、ＷＣ基超硬合金焼結材料を構成するＷＣ粒子の一部若しくは全てがＷＣ核と炭窒化タングステン周辺組織の二重構造となる。この超硬合金は、一層の低摩擦能化が実現される。
【実施例】
【００４４】
次に、本発明方法により製造される超硬合金の具体的な実施例を説明する。
〔実施例１〕
実施例１の超硬合金は、平均粒径を１．５μｍとするＷＣの粉末を９１重量％、平均粒径を１．１μｍとするＣｏの粉末を９重量％の割合で計量した金属粉末に、Ｂ供給源としてのＢ２Ｏ３の粉末をＢ換算で０．１重量％添加した超硬合金粉末を用いて製造される。
【００４５】
なお、ここで用いるＷＣの粉末、Ｃｏの粉末、Ｂ２Ｏ３の粉末は、いずれも市販されているものが用いられる。
【００４６】
Ｂ２Ｏ３の粉末が添加されたＷＣとＣｏの粉末を主体とする超硬合金粉末は、エタノール溶媒と超硬合金製ボールとともにステンレス製ポット内に投入され、このポット内で３０時間混合粉砕される。ポット内で混合粉砕された超硬合金粉末は、ポット内から取り出され乾燥される。この粉砕乾燥された超硬合金粉末には、パラフィンワックスが添加される。パラフィンワックスが添加された超硬合金粉末は、１０×１０×５（ｍｍ）の大きさに圧縮成形される。
【００４７】
超硬合金粉末を圧縮成形して形成された圧粉体は、水素雰囲気中６００℃にて脱脂された後、真空雰囲気下で室温から１３９０℃まで昇温され、１３９０℃にて３．６ｋｓｅｃ保持されることにより焼結される。その後、この炉内に窒素ガスを導入して炉内を１００ｋＰａに調整して冷却することにより、試験片を得た。この試験片は、超硬合金粉末を圧縮成形した圧粉体を焼結して得られる超硬合金である。ここで作製された超硬合金の試験片の１０×１０面に、ダイヤモンド砥石にて研削加工を施し、表層部の除去を行い、さらにダイヤモンドペーストにて鏡面加工を施した。
【００４８】
ここで得られた試験片の微量生成物について、Ｘ線吸収分光測定（ＸＡＮＥＳ）スペクトル分析を行った。この分析には、兵庫県立大付属ニュースバル放射光施設に所在する産業用ビームラインＢＬ５を用いた。その結果を図１に示す。
【００４９】
図１から明らかなように、実施例１により作製した試験片の表面には、ｈ−ＢＮが生成していることが確認できた。さらに、試験片に対する放射光の入射角度を４５℃と９０℃に変化させると、ｈ−ＢＮ標準試料と同様な強度変化が認められた。この結果から、試験片表面に生成したｈ−ＢＮは、配向していることが認められた。
【００５０】
〔実施例２〕
次に、実施例２の超硬合金は、平均粒径を６．０μｍとするＷＣの粉末を９１重量％、平均粒径を１．１μｍとするＣｏの粉末を９重量％の割合で計量し、この粉末にＢ供給源としてのＢ２Ｏ３の粉末をＢ換算で０．１重量％添加した超硬合金粉末を用いて製造される。
【００５１】
Ｂ供給源としてのＢ２Ｏ３の粉末が添加されたＷＣとＣｏの粉末を主体とする超硬合金粉末は、上述の実施例１と同様に、エタノール溶媒と超硬合金製ボールとともにステンレス製ポット内に投入され、このポット内で３０時間混合粉砕される。ポット内で混合粉砕された超硬合金粉末は、ポット内から取り出され乾燥される。乾燥された超硬合金粉末は、パラフィンワックスが添加される。パラフィンワックスが添加された超硬合金粉末は、３０×２５×１３（ｍｍ）の大きさに圧縮成形される。
【００５２】
超硬合金粉末を圧縮成形して形成された圧粉体は、６００℃の水素雰囲気中で脱脂された後、真空雰囲気とされ室温から１１００℃まで昇温される炉内に投入される。そして、炉内は１３９０℃まで昇温されるとともに、この炉内に窒素ガスを導入して炉内を９００ｋｐａに調整して圧粉体の窒化処理が施される。窒素ガスが導入された炉内は、１３９０℃に昇温された状態が３．６ｋｓｅｃ保持されることにより圧粉体の焼結が行われ焼結合金とされる。炉内で焼結された焼結合金は、その後冷却され、試験片として用いられる。この試験片は、超硬合金粉末を圧縮成形した圧粉体を焼結して製造される超硬合金に相当する。
【００５３】
ここで得られた試験片は、中央で切断される。切断された試験片の切断面に、ダイヤモンド砥石にて研削加工を施した後、ダイヤモンドペーストにて鏡面加工を施し、さらに、超硬合金を腐食する腐食液である村上試薬により食刻し、走査型電子顕微鏡を用いて組織観察を行った。観察した結果を図２に示す。
【００５４】
ＷＣ粒子は、図２の写真からも明らかなように、ＷＣ核とその周辺に形成された周辺組織の二重構造を有している。ＷＣ核の周辺組織は、W（Ｃ，Ｎ）と推測される。
【００５５】
〔実施例３〜６、比較例１、従来例〕
次に、本発明の実施例３〜６と比較例１、さらに従来例を示す。
【００５６】
本実施例３の超硬合金は、平均粒径を１．５μｍとするＷＣの粉末を９１重量％、平均粒径を１．１μｍとするＣｏの粉末を９重量％の割合で計量し、この粉末にＢ供給源としてのＢ２Ｏ３の粉末をＢ換算で０．００１重量％添加した超硬合金粉末から製造される。
【００５７】
上記超硬合金粉末は、エタノール溶媒と超硬合金製ボールとともにステンレス製ポット内に投入され、このポット内で３０時間混合粉砕される。ポット内で混合粉砕された超硬合金粉末は、ポット内から取り出され乾燥される。乾燥された超硬合金粉末は、パラフィンワックスが添加される。パラフィンワックスが添加された超硬合金粉末を、１０×５×３１（ｍｍ）の大きさに圧縮成形した。この圧縮成形された圧粉体は、抗折力試験片とされる。
【００５８】
また、パラフィンワックスが添加された超硬合金粉末を、２５×２５×２６．５（ｍｍ）の大きさに圧縮成形した。この圧縮成形された圧粉体は、摩擦係数測定試験片とされる。
【００５９】
抗折力試験片とされる圧粉体及び摩擦係数測定試験片とされる圧粉体は、いずれも６００℃の水素雰囲気中で脱脂された後、真空雰囲気とされる炉内に投入され、この炉内が真空にされるとともに炉内温度が室温から１３９０℃まで昇温され、１３９０℃にて３．６ｋｓｅｃ保持されることにより焼結される。その後、上記炉内に窒素ガスを導入し、炉内を１００ｋＰａに調整して冷却することにより、窒化処理が施された焼結体としての試験片が作製される。この試験片は、超硬合金粉末を圧縮成形した圧縮体を焼結して製造される超硬合金である。
【００６０】
そして、実施例４の超硬合金は、実施例３に示す粉末に、Ｂ供給源としてのＢ２Ｏ３の粉末をＢ換算で０．０１０重量％添加した超硬合金粉末から製造したものである。ここで得られる抗折力試験片、摩擦係数測定試験片は、それぞれ実施例３と同様の製造工程を経て製造される。
【００６１】
また、実施例５、６の超硬合金は、実施例３に示す粉末に、Ｂ供給源としてのＢ２Ｏ３の粉末を、それぞれＢ換算で０．１００重量％、０．１５０重量％添加した超硬合金粉末から製造したものである。ここで得られる抗折力試験片、摩擦係数測定試験片も、前記実施例３と同様の製造工程を経て製造される。
【００６２】
実施例３〜６の超硬合金と比較するため、比較例１として、平均粒径を１．５μｍとするＷＣの粉末を９１重量％、平均粒径を１．１μｍとするＣｏの粉末を９重量％の割合で計量した粉末に、供給源としてのＢ２Ｏ３の粉末をＢ換算で０．２００重量％添加した超硬合金粉末から製造される超硬合金の抗折力試験片と摩擦係数測定試験片を作製した。
【００６３】
なお、Ｂ供給源であるＢ２Ｏ３を添加した実施例３〜６の超硬合金と比較するため、平均粒径を１．５μｍとするＷＣの粉末を９１重量％、平均粒径を１．１μｍとするＣｏの粉末を９重量％の割合で計量した粉末のみからなる超硬合金粉末から製造される超硬合金の抗折力試験片と摩擦係数測定試験片を作製した。これを従来例とする。
【００６４】
上述した実施例３〜６と比較例１、さらに従来例において作製された摩擦係数測定試験片を用いて摩擦係数の測定を行った。摩擦係数の測定は、鏡面加工が施された摩擦係数測定試験片の測定面で行った、摩擦係数の測定面は、研削加工が施されて焼結表面の除去が行われ、さらに鏡面加工が施され形成される。
【００６５】
摩擦係数測定試験片の摩擦係数測定は、ボールオンプレート法を使用した。このボールオンプレート法は、１００ｇの加重を負荷したφ１０ｍｍのアルミ球を試験球とし、この試験球を摩擦係数測定試験片の測定面上で７ｍｍの間隔で往復運動させて発生する負荷を測定して行う、負荷の測定は、試験球に取り付けたロードセルにて行う。
【００６６】
その測定の結果を図３に示す。図３に示す測定結果から明らかなように、Ｂ供給源としてのＢ２Ｏ３の添加量をＢ換算で０．００１重量％以上含有することにより、Ｂ供給源を添加することなく構成されたＷＣ基超硬合金焼結材料からなる超硬合金に比し十分に摩擦係数の低下をみた。
【００６７】
また、上述した実施例３〜６により作製した抗折力試験片と、比較例１、従来例により作製した抗折力試験片を用いて抗折力を測定した。その測定結果を表１に示す。
【表１】
2014037612.tif 000003
表１に示す測定結果から明らかなように、Ｂ供給源としてのＢ２Ｏ３の添加量をＢ換算で０．００１以上０．２００重量％未満とすることにより、Ｂ供給源を添加することなく構成されたＷＣ基超硬合金焼結材料からなる超硬合金と同等の抗折力が得られた。
【００６８】
なお、比較例１の超硬合金のように、Ｂ供給源としてのＢ２Ｏ３の添加量をＢ換算で０．２００重量％以上とすることにより、抗折力の著しい低下をみた。これは、Ｂ２Ｏ３の添加量をＢ換算で０．２００重量％以上としたことにより、超硬合金の欠陥であるη相が析出した結果であるとみられる。
【００６９】
以上より、ＷＣ基超硬合金焼結材料からなる超硬合金の結合金属中に、Ｂ２Ｏ３の添加量をＢ換算で０．００１以上０．２００重量％未満添加することにより、結合相を構成する金属中にＢを添加することなく製造される従来の超硬合金と同等の抗折力を実現しながら著しく摩擦係数の低減を図った超硬合金を得ることができた。
【００７０】
この超硬合金を基体に用いた切削用の工具、さらには金型を含む超硬工具は、低摩擦特性に優れ、一定の抗折力を維持することができる。
〔実施例７〜９、比較例２、従来例〕
次に、本発明の実施例７〜９と比較例２、さらに従来例を示す。
【００７１】
本実施例７の超硬合金は、平均粒径を１．５μｍとするＷＣの粉末を９１重量％、平均粒径を１．１μｍとするＣｏの粉末を９重量％の割合で計量し、この粉末にＢ供給源としてのＢ２Ｏ３の粉末をＢ換算で０．００１重量％添加した超硬合金粉末から製造される超硬合金である。
【００７２】
上記超硬合金粉末は、エタノール溶媒と超硬合金製ボールとともにステンレス製ポット内に投入され、このポット内で３０時間混合粉砕される。ポット内で混合粉砕された超硬合金粉末は、ポット内から取り出され乾燥される。乾燥された超硬合金粉末には、パラフィンワックスが添加される。パラフィンワックスが添加された超硬合金粉末は、１０×５×３１（ｍｍ）の大きさに圧縮成形される。この圧縮成形された圧粉体は、抗折力試験片とされる。
【００７３】
また、パラフィンワックスが添加された超硬合金粉末を、２５×２５×２６．５（ｍｍ）の大きさに圧縮成形した。この圧縮成形された圧粉体は、摩擦係数測定試験片とされる。
【００７４】
抗折力試験片とされる圧粉体及び摩擦係数測定試験片とされる圧粉体は、いずれも６００℃の水素雰囲気中で脱脂された後、真空雰囲気とされる炉内に投入される。圧粉体が投入された炉内は、真空にされるとともに室温から１１００℃まで昇温される。その後、炉内に窒素ガスを導入し、この炉内を９００ｋＰａに調整して１３９０℃まで昇温する。そして、炉内を１３９０℃まで昇温した状態で３．６ｋｓｅｃ保持した後冷却することにより、炉内に投入された圧粉体は焼結された試験片となる。この試験片は、超硬合金粉末を圧縮成形した圧粉体を焼結して製造される超硬合金である。
【００７５】
そして、実施例８の超硬合金は、実施例７に示す粉末に、Ｂ供給源としてのＢ２Ｏ３の粉末をＢ換算で０．０１０重量％添加した超硬合金粉末から製造したものである。ここで得られる抗折力試験片、摩擦係数測定試験片は、それぞれ実施例７と同様の製造工程を経て製造される。
【００７６】
また、実施例９の超硬合金は、実施例７に示す粉末に、Ｂ供給源としてのＢ２Ｏ３の粉末をＢ換算で０．１００重量％添加した超硬合金粉末から製造したものである。ここで得られる抗折力試験片、摩擦係数測定試験片も、前記実施例７と同様の製造工程を経て製造される。
【００７７】
ここで、実施例７〜９の超硬合金と比較するため、比較例２として、平均粒径を１．５μｍとするＷＣの粉末を９１重量％、平均粒径を１．１μｍとするＣｏの粉末を９重量％の割合で計量した粉末に、Ｂ供給源としてのＢ２Ｏ３の粉末をＢ換算で０．２００重量％添加した超硬合金粉末から製造される超硬合金の抗折力試験片と摩擦係数測定試験片を作製した。
【００７８】
上述した実施例７〜９と比較例２、さらに従来例において作製された摩擦係数測定試験片を用いて摩擦係数の測定を行った。摩擦係数の測定は、鏡面加工が施された摩擦係数測定試験片の測定面で行った、摩擦係数の測定面は、上述した実施例及び比較例と同様に形成されている。
【００７９】
そして、摩擦係数測定試験片の摩擦係数測定も、前述した実施例と同様に、ボールオンプレート法を使用した。その測定の結果を図４に示す。図４に示す測定結果から明らかなように、Ｂ供給源としてのＢ２Ｏ３の添加量をＢ換算で０．００１重量％以上含有することにより、Ｂ供給源を添加することなく構成されたＷＣ基超硬合金焼結材料からなる超硬合金に比し十分に摩擦係数の低下をみた。
【００８０】
特に、実施例７〜９及び比較例２に示す超硬合金を製造するには、超硬合金粉末を圧縮成形した圧粉体を炉内に投入し、この炉内を真空雰囲気下で１１００℃まで昇温し、圧粉体に吸着した吸着酸化物の還元を行う。その後、炉内に窒素ガスを導入して９００ｋＰａに調整し、１３９０℃まで昇温し、１３９０℃で３．６ｋｓｅｃ保持することにより圧粉体の焼結が行われ、超硬合金が製造される。
ここで製造される超硬合金は、硬質相を構成するＷＣ粒子の一部若しくは全てがＷＣ核と炭窒化タングステン周辺組織の二重構造となる。そのため、一層の低摩擦能化が図られる。これは、図３に示す実施例３〜６の超硬合金の摩擦係数との比較からも、実施例７〜９の超硬合金の低摩擦化が実現されていることは明らかである。
【００８１】
また、上述した実施例７〜９により作製した抗折力試験片と、比較例２、従来例により作製した抗折力試験片を用いて抗折力を測定した。その測定結果を表２に示す。表２に示す測定結果から明らかなように、Ｂ供給源としてのＢ２Ｏ３の添加量をＢ換算で０．００１以上０．２００重量％未満とすることにより、Ｂ供給源を添加することなく構成されたＷＣ基超硬合金焼結材料からなる超硬合金と同等の抗折力が得られた。
【表２】
2014037612.tif 000004
【００８２】
なお、比較例２の超硬合金のように、Ｂ供給源としてのＢ２Ｏ３の添加量をＢ換算で０．２００重量％以上とすることにより、抗折力の著しい低下をみた。これは、Ｂ２Ｏ３の添加量をＢ換算で０．２００重量％以上としたことにより、１μｍより大きな粗大ｈ−ＢＮが析出し、組織欠陥となった結果であるとみられる。
【００８３】
以上より、前述した実施例３〜６と同様に、ＷＣを主体とする超硬合金の結合金属中に、Ｂ２Ｏ３の添加量をＢ換算で０．００１以上０．２００重量％未満添加することにより、従来の結合相を構成する金属中にＢを添加することなく作製した超硬合金と同等の抗折力を実現しながら著しく摩擦係数の低減を図った超硬合金を得ることができた。
【００８４】
この超硬合金を基体に用いた切削用の工具、さらには金型を含む超硬工具は、低摩擦特性に優れ、一定の抗折力を維持することができる。
【産業上の利用可能性】
【００８５】
本発明は、Ｃｏを結合金属としたＷＣ基超硬合金焼結材料からなる超硬合金を例に挙げて説明したが、焼結合金の焼結工程を利用して、超硬合金圧粉体を構成するＷＣの粒子とＷＣを結合する結合金属の粒子間に形成される粒界に介在されるＢ供給源を窒化処理してｈ−ＢＮを析出させるＷＣ基超硬焼結合金に広く適用できるもので、上述の実施例に限定するものでない。
【００８６】
上述のように、本発明に係る超硬合金を用いた超硬工具は、低摩擦化能を付与することにより優れた潤滑性、耐焼き付き性を備え、工具摩耗を低減し、被加工材の焼き付きを防止することで、従来の超硬工具に比して、各種の鋼や銅合金、アルミ合金といった軟質材料の鍛造、打ち抜き加工などの塑性加工に適用して有用となる。また、本発明に係る超硬合金を用いた超硬工具は、切削加工においても、優れた潤滑性、耐焼き付き性を備え、加工負荷が低減されることによりチッピング、欠損等の発生を抑え、長期に亘って安定した切削性能を発揮し得ることから、鍛造、打ち抜き及び切削加工装置の高性能化、並びにこれらの加工の省力化及び省エネ化、さらに低コスト化を実現できる。
【図１】
2014037612.tif 000005
【図２】
2014037612.tif 000006
【図３】
2014037612.tif 000007
【図４】
2014037612.tif 000008